【事件の表示】
　特許第２９９８５５４号「カラーフィルタ及び液晶表示装置」の請求項１ないし６に係る特許に対する特許異議の申立てについて、次のとおり決定する。
【結　論】
　訂正を認める。
　特許第２９９８５５４号の請求項１ないし３に係る特許を取り消す。
【理　由】
１．手続の経緯
　特許第２９９８５５４号の請求項１ないし６に係る発明についての出願は、平成６年３月２９日に出願され、平成１１年１１月５日に設定登録がなされ、その後、特許異議の申立てがなされ、取消理由通知がなされ、その指定期間内である平成１２年１２月２８日に訂正請求がなされ、その後、再度の取消理由通知（平成１３年６月１３日付け）がなされたが、特許権者からは何らの応答もなかったものである。
２．訂正の適否についての判断
（１）訂正の内容
ａ．訂正事項ａ
特許請求の範囲の請求項１を、「【請求項１】透明なガラス基板または透明フィルム上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とするカラーフィルタ。」と訂正する。
ｂ．訂正事項ｂ
　特許請求の範囲の請求項２を、「【請求項２】固体撮像素子上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上６２０〜６５０ｎｍにおいて２５％以下であり．マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラー、フィルタ層の透過率が４３０〜４６０ｎｍにおいて２０％以下、５５０〜７００ｎｍにおいて８５％以上であることを特徴とするカラーフィルタ。」と訂正する。
ｃ．訂正事項ｃ
　特許請求の範囲の請求項３を、「【請求項３】対向する基板間に、顔料と分散剤と樹脂を主成分とするカラーフィルタ層と透明導電膜と、液晶が設けられ、基板外側に偏光膜が設けられている液晶表示装置において、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とする液晶表示装置。」と訂正する。
ｄ．訂正事項ｄ
　特許請求の範囲の請求項４ないし請求項６を削除する。
ｅ．訂正事項ｅ
　発明の詳細な説明の【０００７】を、「【課題を解決するための手段】本発明はこの課題を解決するため、透明なガラス基板または透明フィルム上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とするカラーフィルタを提供する。」に訂正する。
ｆ．訂正事項ｆ
　発明の詳細な説明の【０００８】を、「また、固体撮像素子上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラー、フィルタ層の透過率が４３０〜４６０ｎｍにおいて２０％以下、５５０〜７００ｎｍにおいて８５％以上であることを特徴とするカラーフィルタを提供する。」に訂正する。
ｇ．訂正事項ｇ
　発明の詳細な説明の【０００９】を、「また、対向する基板間に、顔料と分散剤と樹脂を主成分とするカラーフィルタ層と透明導電膜と、液晶が設けられ、基板外側に偏光膜が設けられている液晶表示装置において、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とする液晶表示装置を提供する。」に訂正する。
（２）訂正の目的の適否、新規事項の有無及び拡張・変更の存否
　上記訂正事項ａ〜ｃは、請求項１〜３をそれぞれ限定するものであり、上記訂正事項ｄは、請求項４〜６を削除するものであるから、特許請求の範囲の減縮を目的とした明細書の訂正に該当する。また、上記訂正事項ｅ〜ｇは、上記訂正事項ａ〜ｄと整合を図るものであるから、明りょうでない記載の釈明を目的とした明細書の訂正に該当する。
　そして、これらの訂正は、新規事項の追加に該当せず、また、実質上特許請求の範囲を拡張し、又は変更するものではない。
（３）むすび
　以上のとおりであるから、上記訂正は、特許法第１２０条の４第３項において準用する平成６年法律第１１６号による改正前の特許法第１２６条第１項ただし書及び第２項の規定に適合するので、当該訂正を認める。
３特許異議申立
ア.本件発明
　上記２.（１）ａ.〜ｃ.に記載のとおりである。イ.申立の理由の概要
　特許異議申立人は、甲第１〜５号証を提出し、訂正前請求項１〜６に係る発明は、特許法第２９条第１項第３号ないし特許法第２９条第２項の規定に違反してされたものであるから特許を取り消すべきものであると主張している。
ウ.判断
  平成１３年６月１３日付けで、再度の、取消理由通知を通知し、期間を指定して意見書を提出する機会を与えたが、特許権者からは何らの応答もない。
　そして、上記の取消理由は妥当なものと認められるので、本件特許は、この取消理由によって取り消すべきものである。
　よって、結論のとおり決定する。
【異議決定日】
平成１３年１２月２１日（２００１．１２．２１）
【訂正の要旨】
　訂正の要旨
特許請求の範囲の減縮を目的として、下記（１）〜（４）のように特許請求の範囲を訂正する。また、特許請求の範囲の訂正に応じて、発明の詳細な説明についても、適合性を持たせるために下記（５）〜（７）のように訂正する。
（１）特許請求の範囲の請求項１を、次のとおり訂正する。
「【請求項１】透明なガラス基板または透明フィルム上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とするカラーフィルタ。」
（２）特許請求の範囲の請求項２を、次のとおり訂正する。
「【請求項２】固体撮像素子上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上６２０〜６５０ｎｍにおいて２５％以下でありマゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラー、フィルタ層の透過率が４３０〜４６０ｎｍにおいて２０％以下、５５０〜７００ｎｍにおいて８５％以上であることを特徴とするカラーフィルタ。」
（３）特許請求の範囲の請求項３を、次のとおり訂正する。
「【請求項３】対向する基板間に、顔料と分散剤と樹脂を主成分とするカラーフィルタ層と透明導電膜と、液晶が設けられ、基板外側に偏光膜が設けられている液晶表示装置において、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とする液晶表示装置。」
（４）特許請求の範囲の請求項４ないし請求項６を削除する。
（５）発明の詳細な説明の【０００７】を、
「【課題を解決するための手段】本発明はこの課題を解決するため、透明なガラス基板または透明フィルム上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とするカラーフィルタを提供する。」と訂正する。
（６）発明の詳細な説明の【０００８】を、「また、固体撮像素子上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラー、フィルタ層の透過率が４３０〜４６０ｎｍにおいて２０％以下、５５０〜７００ｎｍにおいて８５％以上であることを特徴とするカラーフィルタを提供する。」と訂正する。
（７）発明の詳細な説明の【０００９】を、「また、対向する基板間に、顔料と分散剤と樹脂を主成分とするカラーフィルタ層と透明導電膜と、液晶が設けられ、基板外側に偏光膜が設けられている液晶表示装置において、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とする液晶表示装置を提供する。」と訂正する。
（５４）【発明の名称】
カラーフィルター及び液晶表示装置
（５７）【特許請求の範囲】
　【請求項１】
　透明なガラス基板または透明フィルム上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が
４０μｍ％以上
り、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上である
　【請求項２】
　固体撮像素子上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が
４０μｍ％以上
り、かつ、シアンのカラーフィルタ層の透過率が、４５０〜５１０ｎｍにおいて８５％以上６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラー、フィルタ層の透過率が４３０〜４６０ｎｍにおいて２０％以下、５５０〜７００ｎｍにおいて８５％以上である
　【請求項３】
　対向する基板間に、顔料と分散剤と樹脂を主成分とするカラーフィルタ層と透明導電膜と、液晶が設けられ、基板外側に偏光膜が設けられている液晶表示装置において、前記顔料がイエロー、マゼンタ、シアンからなり、カラーフィルタ層の膜厚と、カラーフィルタ層中の顔料と分散剤の合計重量％の積が
４０μｍ％以上
り、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上である
【発明の詳細な説明】
　【０００１】
　【産業上の利用分野】
　本発明は、カラービデオカメラ、イメージスキャナ等に用いられる固体撮像素子用カラーフィルタ及び、カラー液晶表示装置の液晶セル内に設けることにより、好適なカラーフィルタとすることができ、更に詳しくはＴＮ（ツイステッド・ネマチック）型液晶表示、ＧＨ（ゲスト・ホスト）液晶表示およびＦＬＣ（強誘電性液晶）方式等のカラー液晶表示装置及びそれに使用されるカラーフィルタに関する。
　【０００２】
　【従来の技術】
　従来、原色の補色系色素（シアン、マゼンタ、イエロー（以下、補色系色素という））を有するカラーフィルタには、有機天然物（ゼラチン、カゼイン等）を精製して、低分子（１万〜５万）に分解したものをパターニングし、補色系色素を有する染料を染め込むといった方法があった。
　【０００３】
　一方、顔料を樹脂に分散させた材料を用いたカラーフィルタの作製方法としては、ポリイミド樹脂を主成分とするカラーフィルタ（特開昭６０−２３７４０３号公報）があった。
　【０００４】
　前記補色系色素を有するカラーフィルタは染料タイプのものが知られており、このカラーフィルタは高い透過率を持つものの、耐容剤性、耐光性、耐熱性などの諸特性が劣り、イメージスキャナ、カラーコピー等のＣＣＤ用カラーフィルタ、または液晶表示装置用カラーフィルタとして使用した場合に、長時間の光照射や高熱に耐えられないという問題があった。
　【０００５】
　一方、顔料を樹脂に分散させた材料を用いたカラーフィルタは、耐溶剤性、耐光性、耐熱性などの諸特性は優れるものの、原色タイプ（赤、緑、青）が主であり、補色系色素を有するカラーフィルタを必要とする場合には対応できないという問題があった。
　【０００６】
　【発明が解決しようとする課題】
　本発明はこれらの問題点を解決するためになされたものであり、その課題とするところは、高い透過率を有し、耐溶剤性、耐光性、耐熱性などの諸特性に優れ、液晶表示装置用にも使用可能な補色系のカラーフィルタを得ることにある。
　【０００７】
　【課題を解決するための手段】
　本発明はこの課題を解決するため、透明なガラス基板または透明フィルム上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が
４０μｍ％以上
り、かつ、シアンのカラーフィルタ層の透過率が、４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上である
　【０００８】
　また、
固体撮像素子上に顔料と分散剤と樹脂を主成分とするカラーフィルタ層が設けられているカラーフィルタにおいて、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０〜５１０ｎｍにおいて８５％以上６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラー、フィルタ層の透過率が４３０〜４６０ｎｍにおいて２０％以下、５５０〜７００ｎｍにおいて８５％以上であることを特徴とするカラーフィルタを提供する。
　【０００９】
　また、
対向する基板間に、顔料と分散剤と樹脂を主成分とするカラーフィルタ層と透明導電膜と、液晶が設けられ、基板外側に偏光膜が設けられている液晶表示装置において、前記顔料がイエロー、マゼンタ、シアンからなり、カラーフィルタ層の膜厚と、カラーフィルタ層中の顔料と分散剤の合計重量％の積が４０μｍ％以上６０μｍ％以下であり、かつ、シアンのカラーフィルタ層の透過率が、４５０　５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であることを特徴とする液晶表示装置を提供する。
　【００１０】
　以下、本発明を詳細に説明する。本発明は、色分解用のカラーフィルタ層を形成する膜厚をたとえば０．８μｍ程度に薄くしたり、あるいは、カラーフィルタ層を形成するために用いる顔料分散用着色組成物中の顔料の添加量を少なくすることによって、透過率特性の高い色分解用カラーフィルタ層を作製して明度の高い固体撮像素子、液晶表示装置ならびにそれに用いられるカラーフィルタを提供するものである。
　【００１１】
　このとき、色分解用カラーフィルタ層を形成する膜厚には関係なく、透過光量に対応する単位面積当たりの顔料の量が適宜調整されれば、樹脂中の顔料濃度を変えずに膜厚を薄くしたものであっても、膜厚を変えずにその顔料濃度を薄くしたものであっても、その両方により適宜調整するものであっても良い。
　【００１２】
　色分解用のカラーフィルタを形成する補色系色素シアン、マゼンタ、イエローの各カラーフィルタ層の膜厚を調整、または、添加する顔料の量を少なくした感光性着色組成物を用いることで、問題点を解決するものである。そこで用いられるカラーフィルタ層は、溶剤を含む顔料分散体により形成するが、そこに用いられる顔料分散体およびその製造方法としては、以下の材料が適宜用いられる。
　【００１３】
　以下に本発明に係るカラーフィルタ層の製造方法の一例を示す。アクリル酸、メタクリル酸、メチルアクリレート、メチルメタクリレートなどのアルキルアクリレートまたはアルキルメタクリレート、環状のアクリレートまたはメタクリレート、ヒドロキシエチルアクリレートまたは、メタクリレートなどの内から３〜５種類程度のモノマーを用いて、分子量５，０００〜１００，０００程度に合成したアクリル系樹脂と、顔料とを２本ロールを用いて良く混合、練り合わせて、チップ化する。その後、分散剤と溶剤を用いてチップを溶解して、ペーストを作製する。
　【００１４】
　本発明において使用する補色系色素からなる顔料としては、マゼンタ色（Ｍｇ）として、パーマネントカーミンＦＢＢ−０２（Ｃ．ＩＰｉｇＲｅｄ１４６）、シンカシャレッドＢＲＴ−７９６Ｄ（Ｃ．ＩＰｉｇＶｉｏｌｅｔ１９）、クロモフタルレッドＢＲＮ（Ｃ．ＩＰｉｇＲｅｄ１４４）、ホスタパームピンクＥ（Ｃ．ＩＰｉｇＲｅｄ１４６）、またはクロモフタルレッドＡ２Ｂ（Ｃ．ＩＰｉｇＲｅｄ１７７）、ＦａｎａｌＰｉｎｋＤ４６８０（Ｃ．Ｉ．ＰｉｇＲＥＤ１６９）、ＦａｎａｌＰｉｎｋＤ４８１０（Ｃ．ＩＰｉｇＲＥＤ１６９）、またはＦａｎｅｌＰｉｎｋ４８３０（Ｃ．ＩＰｉｇＲＥＤ８１）などがある。
　【００１５】
　シアン色（Ｃｙ）としては、ヘリオゲンブルーＤ−７５６５（Ｃ．ＩＰｉｇＢｌｕｅ１６）、またはヘリオゲンブルーＬ６７００Ｆ（Ｃ．ＩＰｉｇＢｌｕｅ１５：６）、ＨｅｌｉｏｇｅｎＢｌｕｅＤ７０７２Ｄ（Ｃ．ＩＰｉｇＢｌｕｅ１５：３）、ＨｅｌｉｏｇｅｎＢｌｕｅＤ６９００Ｄ（Ｃ．ＩＰｉｇＢｌｕｅ１５：１）、ＨｅｌｉｏｇｅｎＢｌｕｅＤ６８７０Ｄ（Ｃ．ＩＰｉｇＢｌｕｅ１５：２）、あるいはＨｅｌｉｏｇｅｎＢｌｕｅＤ７１００Ｄ（Ｃ．ＩＰｉｇＢｌｕｅ１５：４）などがある。
　【００１６】
　イエロー色（Ｙｅ）としては、ノバパームイエローＨＲ−０１（Ｃ．ＩＰｉｇＹｅｌｌｏｗ８３）、パリオトールイエローＫ−０９６１ＨＤ（Ｃ．ＩＰｉｇＹｅｌｌｏｗ１３８）、またはパトリオトールイエローＬ１８２０（Ｃ．ＩＰｉｇＹｅｌｌｏｗ１３９）、ＬｕｍｏｇｅｎＹｅｌｌｏｗＤ０７９０（Ｃ．ＩＰｉｇＹｅｌｌｏｗ１０１）、ＳｉｃｏＹｅｌｌｏｗＤ０９５１（Ｃ．ＩＰｉｇＹｅｌｌｏｗ３）、ＳｉｃｏＹｅｌｌｏｗＤ１１５０（Ｃ．ＩＰｉｇＹｅｌｌｏｗ７４）、ＳｉｃｏＦａｓｔＹｅｌｌｏｗＤ１２５０（Ｃ．ＩＰｉｇＹｅｌｌｏｗ１）、ＳｉｃｏＦａｓｔＹｅｌｌｏｗＤ１３５０（Ｃ．ＩＰｉｇＹｅｌｌｏｗ１３）、ＳｉｃｏＦａｓｔＹｅｌｌｏｗＮＢ−Ｄ１７６０（Ｃ．ＩＰｉｇＹｅｌｌｏｗ８３）、またはＳｉｃｏｍｉｎＹｅｌｌｏｗＤ１１２０（Ｃ．ＩＰｉｇＹｅｌｌｏｗ３４）などがある。
　【００１７】
　分散剤としては、界面活性剤、顔料の中間体、染料の中間体、ソルスパースなどの広範囲のものが使用される。分散の際の組成の割合は、特に限定されるものではないが分散用アクリル樹脂に対する顔料の添加量は５０〜１５０重量部程度であり、分散剤は顔料の１〜１０重量部程度である。また、カラーフィルタの分光調整の為には任意の顔料を２〜３点混ぜ合わせて調整する。
　【００１８】
　【作用】
　以上に示したように、本発明の補色系色素によるカラーフィルタは、カラーフィルタ層の透過光量に対する顔料を少なくすることとなり、明度を高くすることができ、しかも、求められる波長以外の透過率を必要性能以下にすることが出来るようになったものである。
　【００１９】
　その結果、シアンのカラーフィルタ層の透過率が４５０〜５１０ｎｍにおいて８５％以上なるので、シアンのカラーフィルタ層の明度が向上し、品質が向上するものである。さらに他の波長におけるシアンのカラーフィルタ層の透過率が６２０〜６５０ｎｍで低くすることが可能になったため、コントラストが大きくとれるものとなった。
　【００２０】
　また、マゼンタのカラーフィルタ層の透過率が４１０〜４５０ｎｍにおいて７０％以上、６３０〜７００ｎｍにおいて９０％以上になるので、マゼンタのカラーフィルタ層の明度が向上し、品質が向上するものである。さらに他の波長におけるマゼンタのカラーフィルタ層の透過率が５３０〜５６０ｎｍで低くすることが可能になったため、コントラストが大きくとれるものとなった。
　【００２１】
　また、イエローのカラーフィルタ層の透過率が５５０〜７００ｎｍにおいて８５％以上になるのでイエローのカラーフィルタ層の明度が向上し、品質が向上すろものである。さらに他の波長におけるイエローのカラーフィルタ層の透過率が４３０〜４６０ｎｍで低くする事が可能になったため、コントラストが大きくとれるものとなった。
　【００２２】
　また、基板上またはフィルム上または固体撮像素子上に補色系顔料によるカラーフィルタ層を設ける際に、シアンのカラーフィルタ層の透過率が４５０〜５１０ｎｍにおいて８５％以上、６２０〜６５０ｎｍにおいて２５％以下であり、マゼンタのカラーフィルタ層の透過率が４１０〜４５０ｎｍにおいて７０％以上、６３０〜７００ｎｍにおいて９０％以上、５３０〜５６０ｎｍにおいて２５％以下であり、イエローのカラーフィルタ層の透過率が４３０〜４６０ｎｍにおいて２０％以下、５５０〜７００ｎｍにおいて８５％以上であるために、全ての色特性において満足すべき特性のものとなった。
　【００２３】
　【実施例】
　本発明に基づき、ガラス基板上にシアンのカラーフィルタ層、マゼンタのカラーフィルタ層、イエローのカラーフィルタ層の３色からなるカラーフィルタを形成する方法について説明する。
　【００２４】
　＜実施例１＞
（Ａ）感光性着色組成物の作製
アクリル樹脂（メタクリル酸２０部、メチルメタクリレート１０部、ブチルメタクリレート５５部、ヒドロキシエチルメタクリレート１５部をエチルセロソルブ３００ｇに溶解し、窒素雰囲気下でアゾビスイソブチルニトリル０．７５部を加え７０℃５時間反応より得られたアクリル樹脂）を樹脂濃度１０％になるようにエチルセロソルブで希釈した。
　【００２５】
　この希釈樹脂９０．１ｇに対して、顔料９．０ｇ、分散剤０．９ｇ、を添加して３本ロールで十分混練してシアン、マゼンタ、イエローの着色樹脂を作製した。
　【００２６】
（シアンの着色樹脂）
顔料　ヘリオゲンブルー　Ｄ−７５６５（Ｐｉｇ．Ｂｌｕｅ１６）
　【００２７】
（マゼンタの着色樹脂）
顔料　ホスタパームピンク　Ｅ（Ｐｉｇ．Ｒｅｄ１２２）
　【００２８】
（イエローの着色樹脂）
顔料　パリオトールイエロー　Ｋ−０９６１ＨＤ（Ｐｉｇ．Ｙｅｌｌｏｗ１３８）
　【００２９】
（Ｂ）各着色組成物１００ｇに対し、トリメチロールプロパントリアクリレート（光硬化性モノマー）５．６４ｇ、光重合開始剤ジエチルアミノベンゾフェノン１．１３ｇと２、２’−ビス（２ークロロフェニル）−４、４’、５、５’−テトラフェニル−１、２−ビ（１−Ｈ−イミダゾール）０．５６ｇ、エチルセロソルブ１８．９ｇを加えてよく撹拌して、感光性着色組成物とした。
　【００３０】
（Ｃ）カラーフィルタの作製（図１、図２参照）
　まずガラス基板１上にシアン色の感光性着色組成物２をスピンコート（３０００ｒｐｍ，１０ｓｅｃ）し乾燥させた。７０℃２０分間プリベーク後、ポリビニールアルコール５％溶液３をコートして酸素遮断膜とした。７０℃２０分間の乾燥後、図２の様に所定のマスク４を用いて露光（５ｍＪ／ｃｍ２）後、２．５％炭酸ナトリウム水溶液で現像後良く水洗した。柔らかいスポンジでこすり、基板に付着した顔料を除去し、さらに、水洗乾燥後２３０℃で１時間べークしてパターンを形成した。マゼンタ、イエローについても同様に行い、カラーフィルタを得た（分光カーブ図３参照）。各色の露光量はマゼンタ、イエローそれぞれ５（ｍＪ／ｃｍ２）であった。このカラーフィルタの上には必要に応じてオーバーコート材をコート、２３０℃で１２０分間乾燥しオーバーコート層を形成した。
　【００３１】
　その結果、カラーフィルタ層の膜厚は０．８１μｍとなり、その中の顔料と分散剤の合計の重量％は５４．６％となり、その積は４４．２μｍ％となり、分光は図３の様に良好なものとなる。
　【００３２】
＜実施例２＞
　実施例１で作製したカラーフィルタ上に低温スパッタ法により膜厚１５００オングストロームの透明導電膜６を設け、ついでポリイミド７を透明導電膜の上に４００オングストロームの膜厚で形成し、ラビング処理を行った。その後、保護膜８の設けられた対向基板１０上の対向電極１１の薄膜トランジスタとシール剤（図示せず）で一部張り合わせることによって組み立てた。つぎに、電極間に液晶１２を注入し外側に偏光板１３、１４を張り合わせて液晶セルを組み立て、図３の様に高い透過率を有するカラーフィルタ層を液晶セル内部に持つカラー液晶表示装置が得られた。
　【００３３】
＜比較例１＞
（Ａ）カラーフィルタの作製（図４、図５参照）
低分子量ゼラチンまたはカゼインなどのタンパク質にクロム系化合物を添加した被染体感光性樹脂５を、ガラス基板、またはポリイミド樹脂などで平滑化した固体撮像素子１に０．５μｍ塗布し乾燥させた。６０℃／６０分プリベータ後、所定のマスク４を用いて露光（２００ｍＪ／ｃｍ２）後、１１０℃／６０分ポストベータを行い、パターンを形成した。次に、プロシオンターコイスＨ−Ａ（ＣＩＣ製）水溶液に浸漬し図４の様なシアン色の分光カーブを得た後、１１０℃／６０分のポストベークを行い防染処理を行った。イエロー、マゼンタについても同様に行い、カラーフィルタを得た。各色の間には必要に応じて中間層を形成し更に防染効果を向上させることもある。このカラーフィルタの上には必要に応じてオーバーコート層を形成した。
　【００３４】
＜比較例２＞
　比較例１で作製したカラーフィルタ上に低温スパッタ法により膜厚１５００オングストロームの透明導電膜６を設け、ついでポリイミド７を透明導電膜の上に４００オングストロームの膜厚で形成し、ラビング処理を行った。その後、保護膜８の設けられた対向基板９上の対向電極１０の薄膜トランジスタとシール剤（図示せず）で一部振り合わせることによって組み立てた。つぎに、電極間に液晶１１を注入し外側に偏光板１２、１３を張り合わせて液晶セルを組み立て、図６の様な透過率を有するカラーフィルタ層を液晶セル内部に持つカラー液晶表示装置が得られた。
　【００３５】
　【発明の効果】
　本発明は透過率の高い補色系色素を有する顔料分散タイプのカラーフィルタである。カラーフィルタ層の色特性はシアン、マゼンタ、イエローの三色からなっており、透過面積としては全色１／３にカットされる。従来の液晶ディスプレイでは特に画面の明るさについては要求されていなかった。しかし、ラッフトップコンピュータ、大型ＴＶなどの液晶ディスプレイでは、画面を明るくし、表示特性を向上する必要があった。そのためにバックライト、偏光フィルム、液晶などの改良で対応してきた。しかし、十分に画面を明るくできないため、透過率の高い色分解用のカラーフィルタが必要であった。また、カラーコピーなどの色分解用のカラーフィルタは特に色再現性が要求されるため、耐性が劣るものの、明度の高い染色タイプのカラーフィルタが用いられていた。
　【００３６】
　本発明者らは、耐性が高く、透過率の高い色再現性に優れた補色系カラーフィルタを提供するために、補色系顔料を用いて、さらに顔料の添加量の調整、または、カラーフィルタ層の膜厚を調製することによって達成された。
　【００３７】
【図面の簡単な説明】
　【図１】
　本発明の樹脂を用いたカラーフィルタの製造プロセスである。
　【図２】
　本発明の樹脂を用いたカラーフィルタ製造過程の断面図である。
　【図３】
　本発明の樹脂を用いたカラーフィルタの分光である。
　【図４】
　従来の樹脂を用いたカラーフィルタ製造プロセスである。
　【図５】
　従来のカラーフィルタ製造過程の断面図である。
　【図６】
　従来の染料を用いたカラーフィルタの分光である。
　【図７】
　液晶表示装置の断面図である。
　【符号の説明】
１…基板
２…感光性着色樹脂
３…酸素遮断膜
４…マスク
５…カラーフィルタ
６…透明電極
７…配向膜
８…配向膜
９…対向基板
１０…対向電極
１１…液晶
１２…偏光板
１３…偏光板
Ｃｙ…シアン色カラーフィルタ層
Ｍｇ…マゼンタ色カラーフィルタ層
Ｙｅ…イエロー色カラーフィルタ層